【手続補正書】
【提出日】平成21年3月27日(2009.3.27)
【手続補正１】
【補正対象書類名】特許請求の範囲
【補正対象項目名】全文
【補正方法】変更
【補正の内容】
【特許請求の範囲】
【請求項１】
（ａ）ｉ）テレフタル酸残基７０〜１００モル％；
ｉｉ）炭素数２０以下の芳香族ジカルボン酸残基０〜３０モル％；及び
ｉｉｉ）炭素数１６以下の脂肪族ジカルボン酸残基０〜１０モル％
を含むジカルボン酸成分；並びに
（ｂ）ｉ）２，２，４，４−テトラメチル−１，３−シクロブタンジオール残基１〜９９モル％；及び
ｉｉ）１，４−シクロヘキサンジメタノール残基１〜９９モル％
を含むグリコール成分
（ここでジカルボン酸成分の総モル％は１００モル％であり、グリコール成分の総モル％は１００モル％である）
を含む少なくとも１種のポリエステルを含む少なくとも１種のポリエステル組成物を含んでなり、前記ポリエステルのインヘレント粘度が、６０／４０（ｗｔ／ｗｔ）フェノール／テトラクロロエタン中で２５℃において０．５ｇ／１００ｍｌの濃度で測定した場合に、０．１０〜１．２ｄＬ／ｇであり；且つ前記ポリエステルが８５〜２００℃のＴｇを有するボトル。
【請求項２】
前記ポリエステルのインヘレント粘度が０．３５〜１．０ｄＬ／ｇ又は０．４０〜０．９０ｄＬ／ｇ又は０．４２ｄＬ超〜０．８０ｄＬ／ｇ又は０．４５〜０．７５ｄＬ／ｇ又は０．５０〜０．６８ｄＬ／ｇ又は０．３５〜０．７５ｄＬ／ｇ又は０．３５〜０．８０ｄＬ／ｇ又は０．３５〜０．７０ｄＬ／ｇ又は０．３５〜０．７０未満ｄＬ／ｇ又は０．３５〜０．６８ｄＬ／ｇ又は０．３５〜０．６８未満ｄＬ／ｇ又は０．５０〜０．７５ｄＬ／ｇ又は０．５０〜０．７０ｄＬ／ｇ又は０．５０〜０．７０未満ｄＬ／ｇ又は０．５０〜０．６８未満ｄＬ／ｇ又は０．５５〜０．８０ｄＬ／ｇ又は０．５５〜０．７５ｄＬ／ｇ又は０．５５〜０．７０ｄＬ／ｇ又は０．５５〜０．７０未満ｄＬ／ｇ又は０．５５〜０．６８ｄＬ／ｇ又は０．６０〜０．８０ｄＬ／ｇ又は０．６０〜０．７５ｄＬ／ｇ又は０．６０〜０．７０ｄＬ／ｇ又は０．６０〜０．７０未満ｄＬ／ｇ又は０．６０〜０．６８ｄＬ／ｇである請求項１に記載のボトル。
【請求項３】
前記ポリエステルのインヘレント粘度が０．６０〜０．７２ｄＬ／ｇである請求項１に記載のボトル。
【請求項４】
前記ポリエステルが１００〜１９０℃又は１００〜１８０℃又は１００〜１６０℃又は１００〜１５０℃又は１００〜１４０℃又は１００〜１３０℃又は１００〜１２０℃又は１１０〜１８０℃又は１１０〜１６０℃又は１１０〜１５０℃又は１１０〜１４０℃又は１１０〜１３０℃又は１１０〜１２０℃又は１１５〜１８０℃又は１１５〜１７０℃又は１１５〜１６０℃又は１１５〜１５０℃又は１１５〜１４０℃又は１１５〜１３０℃又は１１５〜１２０℃又は１２０〜１６０℃又は１２０〜１５０℃又は１３０〜１６０℃又は１３０〜１５０℃又は１３０〜１４５℃のＴｇを有する請求項１に記載のボトル。
【請求項５】
前記ポリエステルが１３０〜１４５℃のＴｇを有する請求項３に記載のボトル。
【請求項６】
前記ポリエステルのグリコール成分が１〜８０モル％の２，２，４，４−テトラメチル−１，３−シクロブタンジオール及び２０〜９９モル％の１，４−シクロヘキサンジメタノール又は２５〜９０モル％の２，２，４，４−テトラメチル−１，３−シクロブタンジオール及び１０〜７５モル％の１，４−シクロヘキサンジメタノール又は３５〜８０モル％の２，２，４，４−テトラメチル−１，３−シクロブタンジオール及び２０〜６５モル％の１，４−シクロヘキサンジメタノール又は４０〜８０モル％の２，２，４，４−テトラメチル−１，３−シクロブタンジオール及び２０〜６０モル％の１，４−シクロヘキサンジメタノール又は４５〜８０モル％の２，２，４，４−テトラメチル−１，３−シクロブタンジオール及び２０〜５５モル％の１，４−シクロヘキサンジメタノール又は５０〜８０モル％の２，２，４，４−テトラメチル−１，３−シクロブタンジオール及び２０〜５０モル％の１，４−シクロヘキサンジメタノール又は４０〜６５モル％の２，２，４，４−テトラメチル−１，３−シクロブタンジオール及び３５〜６０モル％の１，４−シクロヘキサンジメタノール又は５０超〜９９モル％の２，２，４，４−テトラメチル−１，３−シクロブタンジオール及び１〜５０未満モル％の１，４−シクロヘキサンジメタノール又は５０超〜８０モル％の２，２，４，４−テトラメチル−１，３−シクロブタンジオール及び２０〜５０未満モル％の１，４−シクロヘキサンジメタノール又は５１超〜８０モル％の２，２，４，４−テトラメチル−１，３−シクロブタンジオール及び２０〜４９未満モル％の１，４−シクロヘキサンジメタノール又は３０〜６０モル％の２，２，４，４−テトラメチル−１，３−シクロブタンジオール及び４０〜７０モル％の１，４−シクロヘキサンジメタノール又は３０〜５０モル％の２，２，４，４−テトラメチル−１，３−シクロブタンジオール及び５０〜７０モル％の１，４−シクロヘキサンジメタノール又は３０〜４５モル％の２，２，４，４−テトラメチル−１，３−シクロブタンジオール及び５５〜７０モル％の１，４−シクロヘキサンジメタノール又は３０〜４０モル％の２，２，４，４−テトラメチル−１，３−シクロブタンジオール及び６０〜７０モル％の１，４−シクロヘキサンジメタノール又は３０〜３５モル％の２，２，４，４−テトラメチル−１，３−シクロブタンジオール及び６５〜７０モル％の１，４−シクロヘキサンジメタノールを含む請求項１に記載のボトル。
【請求項７】
前記ポリエステルのグリコール成分が４０〜８０モル％の２，２，４，４−テトラメチル−１，３−シクロブタンジオール及び２０〜６０モル％の１，４−シクロヘキサンジメタノール又は４０〜６５モル％の２，２，４，４−テトラメチル−１，３−シクロブタンジオール及び３５〜６０モル％の１，４−シクロヘキサンジメタノールを含む請求項３に記載のボトル。
【請求項８】
前記ポリエステルのグリコール成分が４０〜６５モル％の２，２，４，４−テトラメチル−１，３−シクロブタンジオール及び３５〜６０モル％の１，４−シクロヘキサンジメタノールを含む請求項５に記載のボトル。
【請求項９】
（ｂ）ｉ）５〜５０未満モル％の２，２，４，４−テトラメチル−１，３−シクロブタ ンジオール残基；及び
ｉｉ）５０超〜９５モル％の１，４−シクロヘキサンジメタノール残基
を含むグリコール成分を含んでなり、
前記ポリエステルのインヘレント粘度が、６０／４０（ｗｔ／ｗｔ）フェノール／テトラクロロエタン中で２５℃において０．５ｇ／１００ｍｌの濃度で測定した場合に、０．５０〜１．２ｄＬ／ｇであり、Ｔｇが８５〜１２０℃である請求項１に記載のボトル。
【請求項１０】
前記ポリエステルのインヘレント粘度が０．５０〜０．８０ｄＬ／ｇ又は０．５０〜０．７５ｄＬ／ｇ又は０．５０〜０．７０ｄＬ／ｇ又は０．５０〜０．６８ｄＬ／ｇである請求項９に記載のボトル。
【請求項１１】
前記ポリエステルが９０〜１２０℃又は９５〜１２０℃又は１００〜１２０℃又は１０５〜１２０℃のＴｇを有する請求項９に記載のボトル。
【請求項１２】
前記ジカルボン酸成分が８０〜１００モル％のテレフタル酸残基又は９０〜１００モル％のテレフタル酸残基又は９５〜１００モル％のテレフタル酸残基又は９５〜１００モル％のテレフタル酸残基を含む請求項１に記載のボトル。
【請求項１３】
前記ジカルボン酸成分が９５〜１００モル％のテレフタル酸残基を含む請求項５に記載のボトル。
【請求項１４】
前記ポリエステルが１，３−プロパンジオール残基、１，４−ブタンジオール残基又はそれらの混合物を含む請求項１に記載のボトル。
【請求項１５】
前記２，２，４，４−テトラメチル−１，３−シクロブタンジオールが、５０モル％より多いシス−２，２，４，４−テトラメチル−１，３−シクロブタンジオールと５０モル％未満のトランス−２，２，４，４−テトラメチル−１，３−シクロブタンジオールを含む混合物である請求項１，３，５又は９に記載のボトル。
【請求項１６】
前記２，２，４，４−テトラメチル−１，３−シクロブタンジオールが５５モル％より多いシス−２，２，４，４−テトラメチル−１，３−シクロブタンジオールと４５モル％未満のトランス−２，２，４，４−テトラメチル−１，３−シクロブタンジオールを含む混合物である請求項１に記載のボトル。
【請求項１７】
前記ポリエステル組成物がポリ（エーテルイミド）、ポリフェニレンオキシド、ポリ（フェニレンオキシド）／ポリスチレンブレンド、ポリスチレン樹脂、ポリフェニレンスルフィド、ポリフェニレンスルフィド／スルホン、ポリ（エステル−カーボネート）、ポリカーボネート、ポリスルホン、ポリスルホンエーテル及びポリ（エーテル−ケトン）から選ばれた少なくとも１種のポリマーを含む請求項１に記載のボトル。
【請求項１８】
前記ポリエステル組成物が少なくとも１種のポリカーボネートを含む請求項１に記載のボトル。
【請求項１９】
前記ポリエステルがポリエステル用の少なくとも１種の分岐剤の残基を含む請求項１に記載のボトル。
【請求項２０】
前記ポリエステルが少なくとも１種の分岐剤の残基を、ポリエステルの総重量に基づき、０．０１〜１０重量％の量で含む請求項１に記載のボトル。
【請求項２１】
前記ポリエステルの溶融粘度が、回転メルトレオメーターで２９０℃において１ラジアン／秒で測定した場合に、３０，０００ポアズ未満である請求項１に記載のボトル。
【請求項２２】
前記ポリエステルが１７０℃において、５分より長い半結晶化時間又は５０分より長い半結晶化時間を有する請求項１に記載のボトル。
【請求項２３】
前記ポリエステル組成物が２３℃において１．３ｇ／ｍｌ未満の密度を有する請求項１に記載のボトル。
【請求項２４】
前記ポリエステル組成物が少なくとも１種の熱安定剤を含む請求項１に記載のボトル。
【請求項２５】
前記ポリエステル組成物がＣＩＥのＬ*ａ*ｂ*のカラー系で−１０〜１０未満のｂ*値及び５０〜９０のＬ*値を有する請求項１に記載のボトル。
【請求項２６】
前記ポリエステルが、ＡＳＴＭ  Ｄ２５６に従って２３℃においてノッチ１０ｍｉｌで厚さ１／８インチのバーで測定した場合に、少なくとも１０ｆｔ−ｌｂｓ／ｉｎのノッチ付きアイゾッド衝撃強度を有する請求項１に記載のボトル。
【請求項２７】
前記ポリエステルが０．５〜１．２のインヘレント粘度を有する請求項１に記載のボトル。
【請求項２８】
前記ポリエステルが０．４５〜０．７５ｄＬ／ｇのインヘレント粘度を有する請求項１に記載のボトル。
【請求項２９】
前記ポリエステルが０．５０〜０．６８ｄＬ／ｇのインヘレント粘度を有する請求項１に記載のボトル。
【請求項３０】
前記ポリエステルが１００〜１９０℃又は１００〜１８０℃又は１００〜１６０℃又は１００〜１５０℃又は１００〜１４０℃又は１００〜１３０℃又は１００〜１２０℃又は１１０〜１８０℃又は１１０〜１６０℃又は１１０〜１５０℃又は１１０〜１４０℃又は１１０〜１３０℃又は１１０〜１２０℃又は１１５〜１８０℃又は１１５〜１７０℃又は１１５〜１６０℃又は１１５〜１５０℃又は１１５〜１４０℃又は１１５〜１３０℃又は１１５〜１２０℃又は１２０〜１６０℃又は１２０〜１５０℃又は１３０〜１６０℃又は１３０〜１５０℃又は１３０〜１４５℃のＴｇを有する請求項２８又は２９のいずれか１項に記載のボトル。
【請求項３１】
前記ポリエステルが０．５〜０．７５ｄＬ／ｇ又は０．５〜０．７ｄＬ／ｇ又は０．５〜０．６８ｄＬ／ｇのインヘレント粘度を有する請求項９に記載のボトル。
【請求項３２】
前記ボトルが哺乳瓶、ウォーターボトル、ジュースボトル、ウォーターボトル、２リットル飲料用ボトル、２０オンス飲料用ボトル、１６．９オンス飲料用ボトル、医療用ボトル及び少なくとも１つの取っ手を含むボトルから選ばれる請求項１，２８，２９，３０又は３１のいずれか１項に記載のボトル。
【請求項３３】
（ｃ）少なくとも１種の分岐剤の残基
を含んでなる請求項１のボトルであって、前記ポリエステルのインヘレント粘度が、６０／４０（ｗｔ／ｗｔ）フェノール／テトラクロロエタン中で２５℃において０．５ｇ／１００ｍｌの濃度で測定した場合に、０．３５〜１．２ｄＬ／ｇである請求項１に記載のボトル。
【手続補正２】
【補正対象書類名】明細書
【補正対象項目名】０３７１
【補正方法】変更
【補正の内容】
【０３７１】
本発明を、本明細書中に開示した実施態様に関して詳述したが、当然のことながら、本発明の精神及び範囲内で変動及び変更が可能である。
態様１．（ａ）ｉ）テレフタル酸残基７０〜１００モル％；
ｉｉ）炭素数２０以下の芳香族ジカルボン酸残基０〜３０モル％；及び
ｉｉｉ）炭素数１６以下の脂肪族ジカルボン酸残基０〜１０モル％
を含むジカルボン酸成分；並びに
（ｂ）ｉ）２，２，４，４−テトラメチル−１，３−シクロブタンジオール残基１〜９９モル％；及び
ｉｉ）１，４−シクロヘキサンジメタノール残基１〜９９モル％
を含むグリコール成分
（ここでジカルボン酸成分の総モル％は１００モル％であり、グリコール成分の総モル％は１００モル％である）
を含む少なくとも１種のポリエステルを含む少なくとも１種のポリエステル組成物を含んでなり、前記ポリエステルのインヘレント粘度が、６０／４０（ｗｔ／ｗｔ）フェノール／テトラクロロエタン中で２５℃において０．５ｇ／１００ｍｌの濃度で測定した場合に、０．１０〜１．２ｄＬ／ｇであり；且つ前記ポリエステルが８５〜２００℃のＴｇを有するボトル。
態様２．前記ポリエステルのインヘレント粘度が０．３５〜１．０ｄＬ／ｇである態様１に記載のボトル。
態様３．前記ポリエステルのインヘレント粘度が０．４０〜０．９０ｄＬ／ｇである態様１に記載のボトル。
態様４．前記ポリエステルのインヘレント粘度が０．４２ｄＬ超〜０．８０ｄＬ／ｇである態様１に記載のボトル。
態様５．前記ポリエステルのインヘレント粘度が０．４５〜０．７５ｄＬ／ｇである態様１に記載のボトル。
態様６．前記ポリエステルのインヘレント粘度が０．５０〜０．６８ｄＬ／ｇである態様１に記載のボトル。
態様７．前記ポリエステルのインヘレント粘度が０．３５〜０．７５ｄＬ／ｇである態様１に記載のボトル。
態様８．前記ポリエステルのインヘレント粘度が０．６０〜０．７２ｄＬ／ｇである態様１に記載のボトル。
態様９．前記ポリエステルが１００〜１９０℃のＴｇを有する態様１に記載のボトル。
態様１０．前記ポリエステルが１１０〜１８０℃のＴｇを有する態様１に記載のボトル。
態様１１．前記ポリエステルが１１５〜１８０℃のＴｇを有する態様１に記載のボトル。
態様１２．前記ポリエステルが１２０〜１５０℃のＴｇを有する態様１に記載のボトル。
態様１３．前記ポリエステルが１３０〜１４５℃のＴｇを有する態様１に記載のボトル。
態様１４．前記ポリエステルが１３０〜１４５℃のＴｇを有する態様８に記載のボトル。
態様１５．前記ポリエステルのグリコール成分が１〜８０モル％の２，２，４，４−テトラメチル−１，３−シクロブタンジオール及び２０〜９９モル％の１，４−シクロヘキサンジメタノールを含む態様１に記載のボトル。
態様１６．前記ポリエステルのグリコール成分が２５〜９０モル％の２，２，４，４−テトラメチル−１，３−シクロブタンジオール及び１０〜７５モル％の１，４−シクロヘキサンジメタノールを含む態様１に記載のボトル。
態様１７．前記ポリエステルのグリコール成分が３５〜８０モル％の２，２，４，４−テトラメチル−１，３−シクロブタンジオール及び２０〜６５モル％の１，４−シクロヘキサンジメタノールを含む態様１に記載のボトル。
態様１８．前記ポリエステルのグリコール成分が４０〜８０モル％の２，２，４，４−テトラメチル−１，３−シクロブタンジオール及び２０〜６０モル％の１，４−シクロヘキサンジメタノールを含む態様１に記載のボトル。
態様１９．前記ポリエステルのグリコール成分が４５〜８０モル％の２，２，４，４−テトラメチル−１，３−シクロブタンジオール及び２０〜５５モル％の１，４−シクロヘキサンジメタノールを含む態様１に記載のボトル。
態様２０．前記ポリエステルのグリコール成分が５０〜８０モル％の２，２，４，４−テトラメチル−１，３−シクロブタンジオール及び２０〜５０モル％の１，４−シクロヘキサンジメタノールを含む態様１に記載のボトル。
態様２１．前記ポリエステルのグリコール成分が４０〜６５モル％の２，２，４，４−テトラメチル−１，３−シクロブタンジオール及び３５〜６０モル％の１，４−シクロヘキサンジメタノールを含む態様１に記載のボトル。
態様２２．前記ポリエステルのグリコール成分が４０〜８０モル％の２，２，４，４−テトラメチル−１，３−シクロブタンジオール及び２０〜６０モル％の１，４−シクロヘキサンジメタノールを含む態様８に記載のボトル。
態様２３．前記ポリエステルのグリコール成分が４０〜６５モル％の２，２，４，４−テトラメチル−１，３−シクロブタンジオール及び３５〜６０モル％の１，４−シクロヘキサンジメタノールを含む態様８に記載のボトル。
態様２４．前記ポリエステルのグリコール成分が４０〜６５モル％の２，２，４，４−テトラメチル−１，３−シクロブタンジオール及び３５〜６０モル％の１，４−シクロヘキサンジメタノールを含む態様１４に記載のボトル。
態様２５．前記ポリエステルのグリコール成分が５０モル％超〜９９モル％の２，２，４，４−テトラメチル−１，３−シクロブタンジオール及び１モル％〜５０モル％未満の１，４−シクロヘキサンジメタノールを含む態様１に記載のボトル。
態様２６．前記ポリエステルのグリコール成分が５０モル％超〜８０モル％の２，２，４，４−テトラメチル−１，３−シクロブタンジオール及び２０モル％〜５０モル％未満の１，４−シクロヘキサンジメタノールを含む態様１に記載のボトル。
態様２７．前記ポリエステルのグリコール成分が５１モル％超〜８０モル％の２，２，４，４−テトラメチル−１，３−シクロブタンジオール及び２０モル％〜４９モル％未満の１，４−シクロヘキサンジメタノールを含む態様１に記載のボトル。
態様２８．前記ジカルボン酸成分が８０〜１００モル％のテレフタル酸残基を含む態様１に記載のボトル。
態様２９．前記ジカルボン酸成分が９０〜１００モル％のテレフタル酸残基を含む態様１に記載のボトル。
態様３０．前記ジカルボン酸成分が９５〜１００モル％のテレフタル酸残基を含む態様１に記載のボトル。
態様３１．前記ジカルボン酸成分が９５〜１００モル％のテレフタル酸残基を含む態様８に記載のボトル。
態様３２．前記ジカルボン酸成分が９５〜１００モル％のテレフタル酸残基を含む態様１４に記載のボトル。
態様３３．前記ポリエステルが１，３−プロパンジオール残基、１，４−ブタンジオール残基又はそれらの混合物を含む態様１に記載のボトル。
態様３４．前記２，２，４，４−テトラメチル−１，３−シクロブタンジオールが、５０モル％より多いシス−２，２，４，４−テトラメチル−１，３−シクロブタンジオールと５０モル％未満のトランス−２，２，４，４−テトラメチル−１，３−シクロブタンジオールを含む混合物である態様１に記載のボトル。
態様３５．前記２，２，４，４−テトラメチル−１，３−シクロブタンジオールが、５０モル％より多いシス−２，２，４，４−テトラメチル−１，３−シクロブタンジオールと５０モル％未満のトランス−２，２，４，４−テトラメチル−１，３−シクロブタンジオールを含む混合物である態様８に記載のボトル。
態様３６．前記２，２，４，４−テトラメチル−１，３−シクロブタンジオールが５０モル％より多いシス−２，２，４，４−テトラメチル−１，３−シクロブタンジオールと５０モル％未満のトランス−２，２，４，４−テトラメチル−１，３−シクロブタンジオールを含む混合物である態様１４に記載のボトル。
態様３７．前記２，２，４，４−テトラメチル−１，３−シクロブタンジオールが５５モル％より多いシス−２，２，４，４−テトラメチル−１，３−シクロブタンジオールと４５モル％未満のトランス−２，２，４，４−テトラメチル−１，３−シクロブタンジオールを含む混合物である態様１に記載のボトル。
態様３８．前記ポリエステル組成物がポリ（エーテルイミド）、ポリフェニレンオキシド、ポリ（フェニレンオキシド）／ポリスチレンブレンド、ポリスチレン樹脂、ポリフェニレンスルフィド、ポリフェニレンスルフィド／スルホン、ポリ（エステル−カーボネート）、ポリカーボネート、ポリスルホン、ポリスルホンエーテル及びポリ（エーテル−ケトン）から選ばれた少なくとも１種のポリマーを含む態様１に記載のボトル。
態様３９．前記ポリエステル組成物が少なくとも１種のポリカーボネートを含む態様１に記載のボトル。
態様４０．前記ポリエステルがポリエステル用の少なくとも１種の分岐剤の残基を含む態様１に記載のボトル。
態様４１．前記ポリエステルが少なくとも１種の分岐剤の残基を、ポリエステルの総重量に基づき、０．０１〜１０重量％の量で含む態様１に記載のボトル。
態様４２．前記ポリエステルの溶融粘度が、回転メルトレオメーターで２９０℃において１ラジアン／秒で測定した場合に、３０，０００ポアズ未満である態様１に記載のボトル。
態様４３．前記ポリエステルが１７０℃において５分より長い半結晶化時間を有する態様１に記載のボトル。
態様４４．前記ポリエステルが１７０℃において５０分より長い半結晶化時間を有する態様１に記載のボトル。
態様４５．前記ポリエステル組成物が２３℃において１．３ｇ／ｍｌ未満の密度を有する態様１に記載のボトル。
態様４６．前記ポリエステル組成物が少なくとも１種の熱安定剤を含む態様１に記載のボトル。
態様４７．ＡＳＴＭ  Ｄ−１９２５による前記ポリエステルの黄色度指数が５０未満である態様１に記載のボトル。
態様４８．前記ポリエステルが、ＡＳＴＭ  Ｄ２５６に従って２３℃においてノッチ１０ｍｉｌで厚さ１／８インチのバーで測定した場合に、少なくとも１０ｆｔ−ｌｂｓ／ｉｎのノッチ付きアイゾッド衝撃強度を有する態様１に記載のボトル。
態様４９．前記ポリエステルが０．５〜１．２のインヘレント粘度を有する態様１に記載のボトル。
態様５０．前記ボトルが哺乳瓶、ウォーターボトル、ジュースボトル、ウォーターボトル、２リットル飲料用ボトル、２０オンス飲料用ボトル、１６．９オンス飲料用ボトル、医療用ボトル及び少なくとも１つの取っ手を含むボトルから選ばれる態様４９に記載のボトル。
態様５１．（ａ）ｉ）テレフタル酸残基７０〜１００モル％；
ｉｉ）炭素数２０以下の芳香族ジカルボン酸残基０〜３０モル％；及び
ｉｉｉ）炭素数１６以下の脂肪族ジカルボン酸残基０〜１０モル％
を含むジカルボン酸成分；
（ｂ）ｉ）２，２，４，４−テトラメチル−１，３−シクロブタンジオール残基１〜９９モル％；及び
ｉｉ）１，４−シクロヘキサンジメタノール残基１〜９９モル％
を含むグリコール成分；並びに
（ｃ）少なくとも１種の分岐剤の残基
（ここでジカルボン酸成分の総モル％は１００モル％であり、グリコール成分の総モル％は１００モル％である）
を含む少なくとも１種のポリエステルを含む少なくとも１種のポリエステル組成物を含んでなり、前記ポリエステルのインヘレント粘度が、６０／４０（ｗｔ／ｗｔ）フェノール／テトラクロロエタン中で２５℃において０．５ｇ／１００ｍｌの濃度で測定した場合に、０．３５〜１．２ｄＬ／ｇであり、且つ前記ポリエステルが８５〜２００℃のＴｇを有するボトル。